(57)【要約】  本発明は、含有量が100〜5000ppmの過酸化水素により物理的に安定化された、N-ビニルピロリドンのホモポリマー及びコポリマーの水溶液に関する。【選択図】なし【特許請求の範囲】
【請求項１】
物理的に安定化するために、過酸化水素の含有量を100〜5000ppmに調節した、N-ビニルピロリドンのホモポリマー及びコポリマーの水溶液。
【請求項２】
ポリマーとしてポリビニルピロリドンを含む、請求項１に記載の溶液。
【請求項３】
少なくとも20重量％のN-ビニルピロリドン部分を有するN-ビニルピロリドンのコポリマーを含む、請求項１に記載の溶液。
【請求項４】
ポリマーとして、N-ビニルピロリドンと、メタクリルアミド、ビニルカプロラクタム、ビニルイミダゾール、1-ビニル-3-メチルイミダゾリウム塩及び酢酸ビニルから成る群から選択される少なくとも１種のコモノマーとのコポリマーを含む、請求項１に記載の溶液。
【請求項５】
重量比が20:80〜80:20であるN-ビニルピロリドン及び酢酸ビニルのコポリマーを含む、請求項１に記載の溶液。
【請求項６】
重量比が20:80〜80:20であるN-ビニルピロリドン及びN-ビニルイミダゾールのコポリマーを含む、請求項１に記載の溶液。
【請求項７】
重量比が5:95〜95:5であるN-ビニルピロリドン及び1-ビニル-3-メチルイミダゾリウム塩のコポリマーを含む、請求項１に記載の溶液。
【請求項８】
N-ビニルピロリドンのホモポリマー及びコポリマーの水溶液を物理的に安定化するための、100〜5000ppmの量の過酸化水素の使用。
【請求項９】
ポリマー水溶液を、過酸化水素水を用いて過酸化水素の含有量を100〜5000ppmに調節する、物理的に安定化したN-ビニルピロリドンのホモポリマー及びコポリマーの水溶液を製造する方法。
【請求項１０】
過酸化水素水を10〜95℃の温度で加える、請求項５に記載の方法。
【発明の詳細な説明】
【技術分野】
【０００１】
本発明は、過酸化水素を用いたN-ビニルピロリドンのホモポリマー及びコポリマー水溶液の物理的安定性を改善すること、並びにそのような溶液の製造法に関する。
【背景技術】
【０００２】
N-ビニルピロリドンのホモポリマー及びコポリマーは水溶液の形態で数多くの用途に使用される。一般的に、使用者はその溶液を一定の時間保存する。そのため、溶液の物理的性質（すなわち、臭気、色及び不透明性）を安定化する必要がある。粘性に関する安定化もまた、その溶液の用途性質にとって重要である。ここで、安定化の重要な観点は、また、短期間の熱応力に対して安定であることである。例えば、熱応力によって色が変化し得、これはヨウ素色価(iodine color number)の増大により明らかになる。それに加えて、ポリマー溶液をさらに処理して例えばゲルのような水性系にした後でも、ポリマーの物理的安定性は、二次製品の特性に悪影響を与えることなく確保されるべきである。また、同時にその溶液はバクテリアの攻撃からも保護されるべきである。殺菌剤のための複合体を製造するために、水溶液中のN-ビニルピロリドンのホモポリマー又はコポリマーと共にに過酸化水素を使用すること自体は知られている。このため、まず過酸化水素の入ったポリマー溶液を調製し、その後、粉体の複合体にする。その生成物はパーセント範囲の複合体結合過酸化水素を含む。そのような複合体は、例えばDE-A 4344131に記載されている。
【０００３】
しかしながら、過酸化水素は架橋したポリビニルピロリドン（PVP）の製造にも使用されるため、対応するポリマーの溶液中に過酸化水素を使用すると、これらのポリマーの架橋が起こる恐れがあった。例えばWO 98/58990から、ポリビニルピロリドンは過酸化水素を用いることにより架橋できることが知られている。
【０００４】
さらに、そのようなポリマーの水溶液はアルキルパラベンを用いることにより安定化できることが知られている。アルキルパラベンは例えば化粧品のような用途で認可されているが、用途に関連した不利な点もある。特に、低分子量のVPポリマーと親和性が低い。さらに、濁りが見られ、この方法で安定化された生成物が、例えばヘアージェルのような用途に適してないことを意味している。このことに加えて、効果的に安定化するために、その組成物をパーセンテージ範囲の量で使用しなければならないことが多く、そのうえ、その組成物の量が変化することなく最終生成物内に存在している。その組成物に対するアレルギー反応も無視することはできない。
【特許文献１】DE-A 4344131
【特許文献２】WO 98/58990
【発明の開示】
【発明が解決しようとする課題】
【０００５】
本発明の目的は、ポリマー溶液を安定化するための改良法を見出すことである。
【課題を解決するための手段】
【０００６】
安定化させるために、過酸化水素の含有量を100〜5000ppmに調節したN-ビニルピロリドンのホモポリマー及びコポリマーのポリマー水溶液が見出された。
【０００７】
さらに、過酸化水素水を用いて、ポリマー水溶液の過酸化水素の含有量を100〜5000ppmに調節する、安定化溶液の製造方法が見出された。
【発明を実施するための最良の形態】
【０００８】
好ましくは、100〜2500ppm含まれるように十分量の過酸化水素をポリマー溶液に加える。これらのデータは初期の含有量（すなわち、添加の二日後に測定可能な含有量）に関連する。長期にわたり保管すると、熱応力又はその他の影響に応じて、測定可能な含有量は減少し得るが、安定化効果は長期間維持される。
【０００９】
使用する過酸化水素の量は溶液中のポリマーの種類により決定され得る。例えば、コモノマーとして４級N-ビニルイミダゾールを含むポリマーの場合には、100〜500ppmの比較的少量の範囲、好ましくは300ppmまで、特に好ましくは200ppmまでで十分に安定化する。しかしながら、ポリビニルピロリドンの場合には、500ppmより多く、特に700ppmより多く、特に好ましくは1000〜2500ppmの量を加えることが望ましい。
【００１０】
適切なN-ビニルピロリドンのホモポリマー及びコポリマーは、非架橋のポリビニルピロリドンに加えて、下記のフリーラジカル共重合可能なモノマーとN-ビニルピロリドンの原則として全てのコポリマーである。
【００１１】
例えば、適切なモノマーはアクリル酸及び置換アクリル酸、並びにその塩、エステル及びアミドであり、炭素原子上の置換基はアクリル酸の２位又は３位にあり、お互いの置換基は独立してC1-C20-アルキル、-CN及びCOOHから成る群から選択される。特に好ましくは、メタクリル酸、エタクリル酸、アクリルアミド、メタクリルアミド、N,N-ジメチルアクリルアミド及びN,N-ジメチルメタクリルアミドである。 
さらに適切なモノマーは例えば、エタクリルアミド、N-メチルアクリルアミド、N-エチルアクリルアミド、N-イソプロピルアクリルアミド、N-ブチルアクリルアミド、N-t-ブチルアクリルアミド、N-オクチルアクリルアミド、N-t-オクチルアクリルアミド、N-オクタデシルアクリルアミド、N-フェニルアクリルアミド、N-メチルメタクリルアミド、N-エチルメタクリルアミド、N-イソプロピルメタクリルアミド、N-ドデシルメタクリルアミド、N-[3-(ジメチルアミノ)プロピル]メタクリルアミド、N-[3-(ジメチルアミノ)プロピル]アクリルアミド、N-[3-(ジメチルアミノ)ブチル]メタクリルアミド、N-[8-(ジメチルアミノ)オクチル]メタクリルアミド、N-[12-(ジメチルアミノ)ドデシル]メタクリルアミド、N-[3-(ジエチルアミノ)プロピル]メタクリルアミド及びN-[3-(ジエチルアミノ)プロピル]アクリルアミドのようなアクリル酸のアミド、その誘導体、例えばアクリルアミドプロパンスルホン酸のような不飽和スルホン酸、並びに3-シアノアクリル酸である。
【００１２】
例えば、アクリル酸メチル、アクリル酸エチル、アクリル酸プロピル、アクリル酸n-ブチル、アクリル酸イソブチル、アクリル酸t-ブチル、アクリル酸2-エチルヘキシル、アクリル酸デシル、メタクリル酸メチル、メタクリル酸エチル、メタクリル酸プロピル、メタクリル酸n-ブチル、メタクリル酸イソブチル、メタクリル酸t-ブチル、メタクリル酸2-エチルヘキシル、メタクリル酸デシル、 (メタ)アクリル酸ステアリル、アクリル酸2,3-ジヒドロキシプロピル、メタクリル酸2,3-ジヒドロキシプロピル、アクリル酸2-ヒドロキシエチル、アクリル酸ヒドロキシプロピル、メタクリル酸2-ヒドロキシエチル、エタクリル酸2-ヒドロキシエチル、アクリル酸2-メトキシエチル、メタクリル酸2-メトキシエチル、エタクリル酸2-メトキシエチル、メタクリル酸2-エトキシエチル、エタクリル酸2-エトキシエチル、メタクリル酸ヒドロキシプロピル、グリセリルモノアクリレート、グリセリルモノメタクリレート、ポリアルキレングリコール(メタ)アクリレート、(メタ)アクリル酸N,N-ジメチルアミノメチル、 (メタ)アクリル酸N,N-ジエチルアミノメチル、 (メタ)アクリル酸N,N-ジメチルアミノエチル、 (メタ)アクリル酸N,N-ジエチルアミノエチル、 (メタ)アクリル酸N,N-ジメチルアミノブチル、(メタ)アクリル酸N,N-ジエチルアミノブチル、 (メタ)アクリル酸N,N-ジメチルアミノヘキシル、 (メタ)アクリル酸N,N-ジメチルアミノオクチル及び (メタ)アクリル酸N,N-ジメチルアミノドデシルのようなアクリル酸のエステル並びにその誘導体。
【００１３】
その他の適切なモノマーは、C1-C40直鎖、C3-C40分岐鎖又はC3-C40炭素環式のカルボン酸のビニル及びアリルエステル（例えば、酢酸ビニル及びプロピオン酸ビニル）、その加水分解生成物（例えば、ビニルアルコール）、ビニル又はアリルハライド（好ましくは、ビニルクロライド及びアリルクロライド）、ビニルエーテル（好ましくは、メチル、エチル、ブチル又はドデシルビニルエーテル）、ビニルホルムアミド、N-ビニル-N-メチルアセトアミド、ビニルアミン、メチルビニルケトン、ビニルラクタム（好ましくは、ビニルピロリドン、ビニルカプロラクタム及びビニルピペリドン）、ビニル又はアリル置換へテロ環化合物（好ましくは、ビニルピリジン、ビニルオキサゾリン、アリルピリジン及びビニルフラン）並びにアリルアルコールである。
【００１４】
R9〜R11がお互いに独立して、水素、C1-C4-アルキル又はフェニルである、N-ビニルイミダゾールもまた適切である。
【化１】
2008516010.tif 000002
【００１５】
例としては、1-ビニルイミダゾール、1-ビニル-2-メチルビニルイミダゾール、3-メチル-1-ビニルイミダゾリウムクロライド及び3-メチル-1-ビニルイミダゾリウムメチルスルファートがある。
【００１６】
さらに適切なモノマーは、一般式(IV)のジアリルアミンである。
【化２】
2008516010.tif 000003
【００１７】
[式中、R12はC1-C24-アルキルである（例えば、ジアリルジメチルアンモニウムクロライド）。]
さらに適切なモノマーは、マレイン酸、フマル酸、マレイン酸無水物並びにそのハーフエステル、ハーフアミド及びイミド、マレイミド、クロトン酸、イタコン酸、ビニルエーテル（例えば、メチル、エチル、ブチル又はドデシルビニルエーテル）、塩化ビニリデン並びに、少なくとも１つの炭素-炭素二重結合を有する炭化水素、好ましくは、スチレン、α-メチルスチレン、t-ブチルスチレン、スチレンスルホン酸及びその塩、ブタジエン、イソプレン、シクロヘキサジエン、エチレン、プロピレン、1-ブテン、2-ブテン、イソブチレン及びビニルトルエンである。
【００１８】
これらのうちで特に好ましいものは、アクリル酸、メタクリル酸、マレイン酸、フマル酸、クロトン酸、マレイン酸無水物並びに、そのハーフエステル、ハーフアミド及びイミド、アクリル酸メチル、メタクリル酸メチル、アクリル酸エチル、メタクリル酸エチル、アクリル酸n-ブチル、メタクリル酸n-ブチル、アクリル酸t-ブチル、メタクリル酸t-ブチル、アクリル酸イソブチル、メタクリル酸イソブチル、アクリル酸2-エチルヘキシル、アクリル酸ステアリル、メタクリル酸ステアリル、N-t-ブチルアクリルアミド、N-オクチルアクリルアミド、N-t-オクチルアクリルアミド、アクリル酸2-ヒドロキシエチル、アクリル酸2-ヒドロキシプロピル、メタクリル酸2-2-ヒドロキシエチル、メタクリル酸3-ヒドロキシプロピル、アクリル酸3-ヒドロキシプロピル、 アルキレングリコール(メタ)アクリレート、スチレン、不飽和スルホン酸及びその塩（例えば、アクリルアミドプロパンスルホン酸及びスチレンスルホン酸）、ビニルピロリドン、ビニルカプロラクタム、ビニルエーテル（例えば、メチル、エチル、ブチル又はドデシルビニルエーテル）、ビニルホルムアミド、N-ビニル-N-メチルアセトアミド、ビニルアミン、1-ビニルイミダゾール、1-ビニル-2-メチルイミダゾール、メタクリル酸N,N-ジメチルアミノメチル並びにN-[3-(ジメチルアミノ)プロピル]メタクリルアミド；3-メチル-1-ビニルイミダゾリウムクロライド、3-メチル-1-ビニルイミダゾリウムメチルスルファート、メタクリル酸N,N-ジメチルアミノエチル、N-イソプロピルメタクリルアミド、塩化メチルで４級化したN-[3-(ジメチルアミノ)プロピル]メタクリルアミド、VCAp、VI、1-ビニル-3-メチルイミダゾリウム塩（例えば、クロライド及びメチルスルファート(QVI)）、VAC、(メタ)アクリルアミド、 (メタ)アクリル酸ジメチルアミノエチル及びジメチルアミノエチル(メタ)アクリルアミド並びにその４級化類似化合物、ジアリルジメチルアンモニウムクロライド、（重合後のビニルアセテートの加水分解による）ビニルアルコール、VFA、（重合後のVFAの加水分解による）ビニルアミン、 (メタ)アクリル酸ジメチルアミノプロピル、ジメチルアミノプロピル(メタ)アクリルアミド、(メタ)アクリル酸、ビニルピペリドン、N,N-ジメチル(メタ)アクリルアミド、t-ブチル(メタ)アクリルアミド、N-t-オクチル(メタ)アクリルアミド、ステアリル(メタ)アクリルアミド、 (メタ)アクリル酸メチル、エチル、ブチル若しくはt-ブチル、 (メタ)アクリル酸2,3-ジヒドロキシプロピル、N-イソプロピルアクリルアミド、プロピオン酸ビニル、1-ビニル-2-メチルイミダゾール、ビニルピリジン、(メタ)アクリル酸のエステル、並びにアリルアルコール及び合計2〜200のEO、PO若しくはEO/PO単位を有し、鎖の末端にメトキシ基若しくはヒドロキシ基を有する、ポリエチレンオキシド、プロピレンオキシド若しくはポリ(エチレンオキシドコプロピレンオキシド)のエーテル、メチルビニルエーテル、(メタ)アクリル酸ヒドロキシエチル、(メタ)アクリル酸ヒドロキシプロピル、ビニルラクタム、ビニルオキサゾリン（例えば、ビニルオキサゾリン、ビニルメチルオキサゾリン及びビニルエチルオキサゾリン）、アクリルアミドプロパンスルホン酸及びアリルアルコールである。
【００１９】
さらに適切なモノマーは、例えば、トリアリルアミン、トリビニルエーテル、ジビニルエチレン尿素、3-ビニル-N-ビニルピロリドン、4-ビニル-N-ビニルピロリドン、5-ビニル-N-ビニルピロリドン、ペンタエリトロールトリアリルエーテル、メチレンビスアクリルアミド、ブタンジオールジアクリレート、ヘキサンジオールジアクリレート、ジプロピレングリコールジアクリレート、メタクリル酸アリル、ジビニルベンゼン、エチレングリコールジメタクリレート、トリエチレングリコールジメタクリレート及びトリエチレングリコールジビニルエーテルのような多官能性モノマーである。
【００２０】
通常、そのようなモノマーを0.01〜10重量％の少量で使用し、ポリマーを架橋させる。
【００２１】
特に好ましく使用されるコモノマーはN-ビニルカプロラクタム(VCAp)、N-ビニルイミダゾール(VI)、1-ビニル-3-メチルイミダゾリウム塩(QVI)（例えば、塩化メチル又は硫酸ジメチルを用いて、４級化することで得られる塩）、酢酸ビニル、(メタ)アクリルアミド、(メタ)アクリル酸ジメチルアミノエチル及びジメチルアミノエチル(メタ)アクリルアミド並びにその４級化類似化合物及びジアリルジメチルアンモニウムクロライドである。
【００２２】
VPに加えて、上記コモノマーの混合物を含むコポリマー、例えばターポリマー若しくはテトラコポリマーを使用することも可能である。例えば、VP/VI/メタクリルアミドターポリマー又はVP/VCap/VIターポリマーが使用可能である。
【００２３】
従って、特に好ましいコポリマーは、VP/VAcの重量比が20:80〜80:20（例えば、30:70、50:50、60:40又は70:30）であり、FikentscherによるK値が20〜100である、N-ビニルピロリドン(VP)及び酢酸ビニルのコポリマー、例えばVP/VIの重量比が1:1である、VP及びVIのコポリマー、並びに例えば重量比が1:1であり、FikentscherによるK値が20〜100である、VP及びVCapのコポリマーである。
【００２４】
VP/QVIの重量比が5:95〜95:5であり、K値が10〜100である、VP及び（塩化メチルを用いて1-ビニルイミダゾールを４級化することにより得られる）1-ビニル-3-メチルイミダゾリウムクロライドのコポリマーもまた好ましい。
【００２５】
本発明によれば、特にFikentscherによるK値が10〜130（例えば、K12、K15、K17、K25、K30、K60、K80、K85、K90、K115及びK120）であるVPのホモポリマー水溶液も安定化される。
【００２６】
ポリマー溶液は通常、5〜80重量％、好ましくは10〜60重量％の固形分を有している。溶液はポリマーで得られるものを直接使用することが可能であり、あるいは粉末のポリマーを水に溶解させることも可能である。
【００２７】
過酸化水素は含有量が5〜70重量％（H2O2の重量％）、好ましくは10〜50重量％の水溶液の形態で使用される。
【００２８】
本発明により安定化された溶液を製造するためには、ポリマー水溶液に過酸化水素水を混合し、希望の含有量に調節する。
【００２９】
10〜95℃、好ましくは20〜85℃の温度で過酸化水素水を加えることができる。
【００３０】
本発明の好ましい実施形態によれば、高温で重合した後、まだ熱いポリマー溶液（特に70〜100℃、特に好ましくは75〜95℃）に撹拌しながら過酸化水素水を加え、続いて冷却する。この実施形態はポリビニルピロリドンの溶液の場合に特に好ましい。
【００３１】
コモノマーとしてQVIを含むコポリマーを安定化するためには、20〜50℃の温度で過酸化水素を加えることが好ましい。
【００３２】
高い温度で加えると、加えた過酸化水素の分解が起こり得るため、いくつかの簡単なマニュアル実験により、目的の保存温度での分解を確認すること及びポリマー溶液を冷却し、２日間保存した後、好ましい含有量の過酸化水素がポリマー溶液中に存在するように、過酸化水素の量を選択することが好ましい。過酸化水素の含有量は、例えばヨウ化カリウムを用いた過酸化物の還元と、続くチオ硫酸塩溶液を用いた電位差滴定により、ヨウ素還元的(iodometrically)に決定することができる。過酸化物の含有量を決定するその他の方法は硫酸セシウム(VI)溶液を用いた電位差滴定である。
【００３３】
通常雰囲気下において過酸化水素水を加えることが可能である。しかしながら、好ましくは低酸素条件下（好ましくは10％未満（酸素の容量％）、特に好ましくは5％未満）にて加える。好ましくは窒素を保護ガスとして使用する。
【００３４】
対応するポリマー溶液は数多くの用途に使用することができる。
【００３５】
例えば、皮膚洗浄のための化粧品組成物での使用に適している。そのような美容洗浄組成物は固形せっけん（例えば、化粧せっけん、カードソープ、透明せっけん、高級せっけん、デオドラントせっけん、クリームせっけん、赤ちゃんせっけん、皮膚保護せっけん、研磨剤及び合成洗剤）、液体せっけん（例えば、練りせっけん、軟せっけん及び洗浄ペースト）並びに液体洗浄、シャワー及びバス製剤（例えば、洗浄ローション、シャワーバス及びゲル、フォームバス、オイルバス並びにスクラブ製剤）から選択される。
【００３６】
好ましくは、本発明に係る溶液は皮膚のケア及び保護のための化粧品組成物、ネイルケア組成物並びに装飾用化粧品製剤に使用される。
【００３７】
特に、スキンケア組成物、インティメイトケア組成物、フットケア組成物、デオドラント、光保護組成物、リペレント、髭剃り用組成物、脱毛組成物、にきび予防組成物、メーキャップ、マスカラ、口紅、アイシャドウ、コールペンシル、アイライナー、ブラッシャー、パウダー及びアイブロウペンシルに使用することが好ましい。
【００３８】
W/O又はO/Wの形態において、スキンケア組成物は特に、スキンクリーム、昼夜用クリーム、アイクリーム、フェイスクリーム、皺取りクリーム、保湿クリーム、漂白クリーム、ビタミンクリーム、スキンローション、ケアローション及び保湿ローションである。
【００３９】
用途分野によって、本発明に係る組成物はスキンケアに適切な形態（例えば、クリーム、泡、ゲル、棒状、粉、ムース、ミルク又はローション）を取りうる。
【００４０】
頭髪用化粧品製剤は特に、頭髪用化粧品製剤における整髪組成物及び/又はコンディショナー（例えば、ヘアトリートメント、へアムース、(ヘア)ジェル、ヘアスプレー、ヘアローション、ヘアリンス、ヘアシャンプー、ヘア乳液、end fluids(Spitzenfluids)、パーマ用中和剤、髪の染色剤及び脱色剤、ホットトリートメント製剤、コンディショナー、整髪ローション又はヘアスプレレー）を含む。使用分野により、頭髪用化粧品製剤は（エアゾール）スプレー、（エアゾール）ムース、ジェル、ジェルスプレー、クリーム、ローション又はワックスとして利用できる。
【００４１】
別の用途分野は口腔ケア（すなわち、歯磨き粉、うがい薬、粘着クリームなど）である。
【００４２】
安定化溶液は同様に医薬品の用途にも使用されうる。該溶液は第一に増粘剤として働き、第二に被膜形成剤としても働く。カテーテルの被膜として使用することに加えて、具体的な用途としてウェット結合剤、マトリックス抑制剤(matrix retardants)又は皮膜抑制剤（例えば、徐放投与形態）、ゲル形成、速放コーティング及び補助コーティングとしての使用を含む。
【００４３】
さらに、安定化ポリマー溶液は以下の用途においても適切である。
【００４４】
織物染色用の剥離及び安定補助剤、(貴)金属及び多価カチオンの濃縮/分離、発色剤(lighting agent)（染色捺染）、記録媒体、コンクリート添加剤、転写用接着剤、電荷移動カソード、ポリオレフィンのコーティング、塗料、殺菌剤及び防腐剤、ジアゾタイプ、分散補助剤、印刷用インク、導電性層、電極ゲル及び皮膚接着ゲル、油含有水からの石油回収、表面湿潤性の増加、ポリオレフィンの染色、分散移動物質、色移り防止剤、固体電池（例えば、リチウム電池）、固体電解質、魚肉顆粒、香油の固定、フレキソ印刷版、凝集剤、写真産業における補助（写真処理及び写真用紙）、銀沈殿のための貴金属結晶化核(crystallization germs)、ガス分析、ギブス包帯、ガラス及びグラスファイバー（結合剤、被覆剤、潤滑剤）、染色のための接着促進剤、石油及び天然ガスの回収又は石油及び天然ガスの輸送のための補助装置、chlatratesの阻害、表面の親水化、インクジェット用インク、印刷用インク及びボールペンペースト、イオン交換体、異性化抑制剤、触媒、カテーテルコーティング、スケール防止剤もしくはスケール除去剤、セラミック（結合剤、増粘剤、溶解促進剤、分散剤）、栄養媒体用粘着剤、粘着性原料、粘着剤及び接着剤、有機化合物との錯体（例えば、アルブミン、抗酸化物質、ポリフェノール、フェノール類、タンニン、タンパク質及び高分子化合物）、液体からのタンニン/フェノール類及びポリフェノールの除去、無機化合物との錯体（例えば、ハロゲン、金属、金属塩及び過酸化物（例えば、有機過酸化物及び過酸化水素））、保存料、コンタクトレンズ、さび止め、プラスティック添加物、コーティング補助剤、写真感光剤、リソグラフィー、溶解促進剤（可溶化）、エアフィルター、膜生産、鋳金及び金属硬化、金属コロイド及びその安定化、可逆的酸素吸収のための金属錯体、金属急冷槽、マイクロカプセル化、水からの油及び染料の除去、オイル回収、用紙補助（特別紙及び写真用紙）、カラー紙スリップ、相間移動触媒、フォトイメージング、ペースト顔料、プロトン伝導体（無水）、汚水洗浄、金属表面のさび止め及びさび取り、種子粉衣(seed dressing and seed coating)、潤滑油添加剤、保護コロイド、ハロゲン化銀乳剤、徐放性化学肥料製剤、吸着力/疎水性を増加させる可溶化剤、疎水性物質の可溶化、土壌放出、合成繊維、第三紀の石油回収、織物用助剤、インクジェット記録媒体（インクジェット用紙及びフィルム）、炭化水素混合物の分離、線維染色の改善、耐熱性被膜、感熱性被膜、感熱性レジスタ、清浄分散剤、水溶性フィルム並びにタバコフィルター。
【００４５】
驚くべきことに、特定のポリマー水溶液はppm範囲の非常に低い濃度の過酸化水素を使用することで、物理的に安定化させることが可能である。長期間保存すること、又は熱応力を受けることによって、初めに使用した過酸化水素の一部は分解するが、ポリマー溶液は安定のままである。さらなるプロセス処理の際に、安定化効果が維持される。過酸化水素の濃度が低いにもかかわらず、十分な殺生物的保護作用も同時に観察されたことは、同様に予期しないことであった。
【００４６】
熱応力を受けている間も色が安定であることもまた、特に有利である。
【００４７】
驚くべきことに、比較的高い過酸化水素濃度及び比較的高い温度でさえ、目に見える程のゲル化は起こらなかった。
【００４８】
以下の実施例では、次の略号を使用する。
【００４９】
VP        N-ビニルピロリドン
VCap      N-ビニルカプロラクタム
VAc       酢酸ビニル
VI*MeCl   1-ビニル-3-メチルイミダゾリウムクロライド。
【００５０】
粘度は23℃でBrookfield粘度計を使用することにより決定した。
【実施例１】
【００５１】
K値が30（1重量％濃度の水溶液）であり、固形分が30重量％であるポリビニルピロリドン水溶液の安定化。
【００５２】
ポリマー溶液の過酸化水素含有量を様々に調節した。初期の溶液を7℃で保存した。別のサンプルは40℃で２日間保存し、その後、7℃で４週間保存した。
【表１】
2008516010.tif 000004
【表２】
2008516010.tif 000005
【００５３】
４週間保存した後、ヨーロッパ薬局方に従ってサンプルの細菌汚染を調べた。細菌汚染は確認されなかった。
【実施例２】
【００５４】
重量比が7:3であり、K値が45（3重量％濃度の塩化ナトリウム水溶液中1重量％）であるVP及びVI*MeClのコポリマー水溶液の処理。
【表３】
2008516010.tif 000006
【００５５】
保存：[℃]で２日間
【表４】
2008516010.tif 000007
【表５】
2008516010.tif 000008
【実施例３】
【００５６】
重量比が1:1であり、K値が72（1重量％濃度の水溶液）であるVP及びVIのコポリマー水溶液の処理。
【表６】
2008516010.tif 000009
【表７】
2008516010.tif 000010
【実施例４】
【００５７】
重量比が1:1であり、K値が65（1重量％濃度の水溶液）であるVP及びVCapのコポリマー水溶液の処理。
【表８】
2008516010.tif 000011
【００５８】
保存：[℃]で２日間
【表９】
2008516010.tif 000012
【表１０】
2008516010.tif 000013
【実施例５】
【００５９】
重量比が6:4であり、K値が30（1重量％濃度のエタノール溶液）であるVP及びVAcのコポリマー水溶液の処理。
【表１１】
2008516010.tif 000014
【００６０】
保存：[℃]で２日間
【表１２】
2008516010.tif 000015
【表１３】
2008516010.tif 000016
【表１４】
2008516010.tif 000017
【実施例６】
【００６１】
K値が30であるポリビニルピロリドン水溶液から開始し、PVPの含有量が3重量％であり、カルボマーの含有量が0.5重量％であるゲルを生成した。様々な含有量の過酸化水素を用いてPVP溶液を安定化した。比較のため、未処理のPVP溶液を用いたゲルを生成した。25℃で４週間保存した後、ゲルの物理的性質を測定した。過酸化水素を用いて安定化することは、後の使用に悪影響を与えないことが判明した。
【表１５】
2008516010.tif 000018
【表１６】
2008516010.tif 000019
【国際調査報告】
2008516010.tif 000020
2008516010.tif 000021
2008516010.tif 000022
2008516010.tif 000023